ТРУБА ИЗ МУЛЬТИМОДАЛЬНОГО ПОЛИЭТИЛЕНА

1. Способ производства композиции мультимодального полиэтилена в реакторной системе для способа полимеризации для получения мультимодального полиэтилена, включающей:
(а) первый реактор;
(b) установку для удаления водорода, расположенную между первым реактором и вторым реактором и включающую, по меньшей мере, одну емкость, соединенную с оборудованием для сбрасывания давления, предпочтительно выбираемым из вакуумного насоса, компрессора, газодувки, эжектора или их комбинации, при этом оборудование для сбрасывания давления делает возможным доведение рабочего давления до значения в диапазоне 100-200 кПа (абс.);
(с) второй реактор; и
(d) третий реактор.
способ, включающий:
(а) полимеризацию этилена в инертной углеводородной среде в первом реакторе в присутствии системы катализатора, выбираемой из катализатора Циглера-Натта или металлоцена, и водорода в количестве в диапазоне 0,1-95% (моль.) по отношению к совокупному газу, присутствующему в паровой фазе в первом реакторе, для получения низкомолекулярного полиэтилена, характеризующегося среднемассовой молекулярной массой (Mw) в диапазоне от 20000 до 90000 г/моль, или среднемолекулярного полиэтилена, характеризующегося среднемассовой молекулярной массой (Mw) в диапазоне от более чем 90000 до 150000 г/моль, где низкомолекулярный полиэтилен, соответственно, среднемолекулярный полиэтилен, характеризуется плотностью, составляющей, по меньшей мере, 0,965 г/см3, и низкомолекулярный полиэтилен характеризуется значением MI2 в диапазоне от 10 до 1000 г/10 мин, а среднемолекулярный полиэтилен характеризуется значением MI2 в диапазоне от 0,1 до 10 г/10 мин;
(b) удаление в установке для удаления водорода от 98,0 до 99,8% (масс.) водорода, содержащегося в суспензионной смеси, полученной из первого реактора, при давлении в диапазоне 103-145 кПа (абс.) и передачу полученной остаточной смеси во второй реактор;
4
12
(с) полимеризацию этилена и необязательно С - С α-олефинового сомономера во втором реакторе в присутствии системы катализатора, выбираемой из катализатора Циглера-Натта или металлоцена, и в присутствии водорода в количестве, полученном на стадии (b)  после  удаления от 98,0 до 99,8% (масс.) водорода, содержащихся в остаточной смеси, для получения первого высокомолекулярного полиэтилена, характеризующегося среднемассовой молекулярной массой (Mw) в диапазоне от более, чем 150000 до 1000000 г/моль, или первого сверхвысокомолекулярного полиэтилена, характеризующегося среднемассовой молекулярной массой (Mw) в диапазоне от более, чем 1000000 до 5000000 г/моль, в виде гомополимера или сополимера и передачу получающейся в результате смеси в третий реактор; и
4
12
(d) полимеризацию этилена и необязательно С - С α-олефинового сомономера в третьем реакторе в присутствии системы катализатора, выбираемой из катализатора Циглера-Натта или металлоцена, и водорода, где количество водорода в третьем реакторе находится в диапазоне 0,1-70% (моль.), предпочтительно 0,1-60% (моль.), по отношению к совокупному газу, присутствующему в паровой фазе в третьем реакторе или необязательно соответствует по существу отсутствию водорода, для получения второго высокомолекулярного полиэтилена, характеризующегося среднемассовой молекулярной массой (Mw) в диапазоне от более, чем 150000 до 1000000 г/моль, или второго сверхвысокомолекулярного полиэтиленового гомополимера или сополимера, характеризующегося среднемассовой молекулярной массой (Mw) в диапазоне от более, чем 1000000 до 5000000 г/моль.
2. Способ по п. 1, где удаляют 98,0-99,8% (масс.) водорода, более предпочтительно 98,0-99,5% (масс.), а наиболее предпочтительно от 98,0 до 99,1% (масс.).
3. Способ по п. 1 или 2, где рабочее давление в установке для удаления водорода находится в диапазоне 104-130 кПа (абс.), а наиболее предпочтительно от 105 до 115 кПа (абс.).
4. Композиция мультимодального полиэтилена, получаемая при использовании способа по любому одному из пп. 1-3 и содержащая:
(А) от 51 до 58, массовых частей низкомолекулярного полиэтилена;
(В) от 12 до 21, массовых частей первого высокомолекулярного полиэтилена, или первого сверхвысокомолекулярного полиэтилена, (С) от 27 до 33, массовых частей второго высокомолекулярного полиэтилена,
где  полиэтилен, полученный в каждом реакторе, обладает отличающейся молекулярной массой.
5. Композиция мультимодального полиэтилена по п.4, где соотношение Mw/Mn между среднемассовой молекулярной массой Mw композиции мультимодального полиэтилена и среднечисленной молекулярной массой Mn композиции мультимодального полиэтилена находится в диапазоне 10 до 23, более предпочтительно от 15 до 22.
6. Композиция мультимодального полиэтилена по п. 9, где соотношение Mw/Mn находится в диапазоне от 17 до 22, предпочтительно от 18 до 22, предпочтительно от 19 до 22, предпочтительно от 19,59 до 21,24.
7. Композиция мультимодального полиэтилена по любому пп. 4-6 или 2, где композиция мультимодального полиэтилена характеризуется среднемассовой молекулярной массой в диапазоне от 200000 до 500000 г/моль, более предпочтительно от 200000 до 300000 г/моль, согласно измерению при использовании гельпроникающей хроматографии.
8. Композиция мультимодального полиэтилена по любому из пп. 4-7, где композиция мультимодального полиэтилена характеризуется среднечисленной молекулярной массой в диапазоне от 5000 до 30000 г/моль, предпочтительно от 10000 до 25000 г/моль, более предпочтительно от 10000 до 15000 г/моль, согласно измерению при использовании гельпроникающей хроматографии.
9. Композиция мультимодального полиэтилена по любому из пп. 4-8, где композиция мультимодального полиэтилена характеризуется Z-средней молекулярной массой в диапазоне от 1500000 до 4000000 г/моль, более предпочтительно от 1500000 до 3000000 г/моль, согласно измерению при использовании гельпроникающей хроматографии.
3
3
5
10. Композиция полимодального полиэтилена  по любому из пп. 4-9, где композиция мультимодального полиэтилена характеризуется плотностью в диапазоне от 0,945 до 0,965 г/см, предпочтительно от 0,958 до 0,963 г/см, в соответствии с документом ISO 1183 и/или индексом текучести расплава MI в диапазоне от 0,1 до 60 г/10 мин, предпочтительно от 0,1 до 0,4 г/10 мин, более предпочтительно от 0,15 до 0,3 г/10 мин.
5
11. Полиэтиленовая композиция по п. 10, где индекс текучести расплава MI находится в диапазоне от 0,15 до 0,3 г/10 мин, предпочтительно от 0,20 до 0,25 г/10 мин, предпочтительно от 0,20 до 0,23 г/10 мин, предпочтительно от 0,21 до 0,22 г/10 мин.
12. Полиэтиленовая композиция по любому из пп. 4-11, где совокупный уровень содержания сомономера по отношению к совокупному количеству мономерных элементарных звеньев, содержащихся в низкомолекулярном полиэтилене, сверхвысокомолекулярном полиэтилене и высокомолекулярном полиэтилене, находится в диапазоне от 0,5 до 5% (моль.), предпочтительно от 1 до 3% (моль.).
13. Труба, содержащая композицию мультимодального полиэтилена по любому из пп. 4-12.
14. Применение трубы по п. 13 для областей применения при давлении, составляющем, по меньшей мере, 10,0 МПа, или при атмосферном давлении.